(57)【要約】      （修正有）【課題】  マグネシウム又はマグネシウム合金からなる振動体の製造方法において、熱処理後の成形性、特に冷間でのプレス成形性を向上するとともに振動特性の良好な振動体を提供する。【解決手段】  マグネシウムまたはマグネシウム合金からなる板厚３０μｍ〜１５０μｍの範囲が適当である圧延薄板の成形前の平均結晶粒径が０．１μｍ〜８０μｍの範囲に規制されており、その圧延薄板を用いて振動体の形状に温間塑性加工し、それによって得られた塑性加工物を焼鈍処理して平均結晶粒径を１００μｍ以上にしたことを特徴とする。【選択図】      図１
2006183089.tif 000002
【特許請求の範囲】
【請求項１】
平均結晶粒径が０．１μｍ〜８０μｍの範囲に規制されたマグネシウムまたはマグネシウム基合金からなる圧延薄板を用いて振動体の形状に温間塑性加工し、それによって得られた塑性加工物を焼鈍処理して平均結晶粒径を１００μｍ以上にしたことを特徴とする振動体の製造方法。
【発明の詳細な説明】
【技術分野】
【０００１】
本発明は、マグネシウムまたはマグネシウム基合金（以下、これらを総称してマグネシウム材と略記する）からなる振動体の製造方法に関するものである。
【背景技術】
【０００２】
マグネシウム材は実用的な金属の中で最も軽量であり、その薄肉品は比強度、電磁シールド性、熱放散性、振動減衰性などに優れており、しかもリサイクルのための再生産エネルギーが少なくて済むなどの利点を有している。そのため近年、通信機器、コンピュータ機器、光学機器、自動車部品、スポーツ用品など各種分野において多用化されている。
【０００３】
従来、展伸用マグネシウム薄板の製造方法として、特開２００３−３２８０６５号公報（下記特許文献１）に記載された提案がある。
【０００４】
この発明は、アルミニウムを１〜９重量％、マンガンを０．１〜２重量％含有し、残部が実質的にマグネシウムからなる押し出しマグネシウム合金板を圧延し、圧延後の板厚が０．２〜２ｍｍで、圧延方向に対して平行方向の降伏強度をＹ１、抗張力をＴ１、圧延方向に対して直角方向の降伏強度をＹ２、抗張力をＴ２としたとき、Ｔ１およびＴ２が２００〜３５０ＭＰａであり、（Ｙ１／Ｔ１）値あるいは（Ｙ２／Ｔ２）値の少なくとも１つの値が０．７以下であり、平均結晶粒径が３〜１００μｍであり、この薄板を圧延後に１５０〜４００℃の温度範囲で熱処理することを特徴とするものである。
【特許文献１】特開２００３−３２８０６５号公報
【発明の開示】
【発明が解決しようとする課題】
【０００５】
ところでこの提案された展伸用マグネシウム薄板は前述の熱処理により必然的に結晶粒の成長が起こり、そのために平均結晶粒径が１００μｍ近くまで大きくなったり、あるいは１００μｍを超える場合もある。
【０００６】
このように平均結晶粒径が大きくなると、その後の成形性、特に冷間でのプレス成形性が悪くなり、成形加工中に亀裂や欠けなどを生じ、生産歩留まりが低いという欠点を有している。特に圧延後の板厚が薄いものでは、前述のような問題が顕著である。
【０００７】
本発明の目的は、このような従来技術の欠点を解消し、加工性を向上するとともに振動特性の良好な振動体の製造方法を提供することにある。
【課題を解決するための手段】
【０００８】
前記目的を達成するため本発明は、平均結晶粒径が０．１μｍ〜８０μｍの範囲に規制されたマグネシウムまたはマグネシウム基合金からなる圧延薄板を用いて例えば音響スピーカなどの振動体の形状に温間塑性加工し、それによって得られた塑性加工物を焼鈍処理して平均結晶粒径を１００μｍ以上にしたことを特徴とするものである。
【発明の効果】
【０００９】
本発明は前述のような構成になっており、マグネシウムまたはマグネシウム基合金からなる圧延薄板の成形前の平均結晶粒径を０．１μｍ〜８０μｍの範囲に規制することにより、温間塑性加工時のプレス、絞り、張り出しなどの加工性を良好にすることができる。また、塑性加工後に焼鈍処理して平均結晶粒径を１００μｍ以上にすることにより、例えば音響特性などの振動体の特性を向上することができる。このように本発明では、加工性と振動特性の両方を確立することができる。
【発明を実施するための最良の形態】
【００１０】
次の本発明の実施形態を図とともに説明する。図１は実施形態に係る温間塑性加工方法を説明するためのフローチャート、図２は実施形態に係る連続プレス方式の温間塑性加工装置の概略構成図である。
【００１１】
まず、図１を用いて本発明に係る温間塑性加工方法を説明する。同図に示すようにステップ（以下、Ｓと略記する）１で、マグネシウム材の圧延薄板からなる加工すべきワークを準備する。
【００１２】
マグネシウム合金としては、例えばＭｇ−Ａｌ−Ｚｎ系合金、Ｍｇ−Ｚｎ−Ｚｒ系合金、Ｍｇ−Ａｌ系合金、Ｍｇ−希土類元素系合金などがある。
【００１３】
前記Ｍｇ−Ａｌ−Ｚｎ系合金としては、具体的にＡＺ３１Ａ、ＡＺ３１Ｂ、ＡＺ３１Ｃ、ＡＺ６１Ａ、ＡＺ８０Ａ、ＡＺ９１などがある。前記Ｍｇ−Ｚｎ−Ｚｒ系合金としては、具体的にＺＫ５１Ａ、ＺＫ６１Ａ、ＺＫ６０、Ｍ６、Ｍ５、Ｍ４などがある。前記Ｍｇ−Ａｌ系合金としては、具体的にＡＭ１００Ａなどがある。前記Ｍｇ−希土類元素系合金としては具体的にＥＺ３３Ａ、ＺＥ４１Ａ、ＱＥ２２Ａなどがあり、希土類元素（ＲＥ：ミッシュメタルあるいはジジムとして主にＣｅあるいは／ならびにＮｄを添加することにより、結晶粒界にＭｇ12ＲＥがネットワーク状に晶出して、特に耐クリープ性が向上する。また、ＡｇあるいはＹの添加により、耐力が著しく向上する。
【００１４】
ワークとしては、それの平均結晶粒径が０．１μｍ〜８０μｍの範囲内、好ましくは０．５μｍ〜５０μｍの範囲内、さらに好ましくは１μｍ〜３０μｍの範囲内にコントロールされたものが使用される。平均結晶粒径が０．１μｍ未満のものは割れ易くなり、その点で加工性が低下し、一方、平均結晶粒径が８０μｍを超えると加工性（成形性）、特に伸度が下がり、そのために精密な加工（成形）ができない。従って良好な音響特性を維持し、かつ良好な加工性（成形性）をもたせためには平均結晶粒径を０．１μｍ〜８０μｍの範囲内にコントロールする必要がある。
【００１５】
なおマグネシウム材の平均結晶粒径は、例えば素材の圧延条件（圧延ロールの周速や加熱温度）、焼鈍条件（焼鈍温度、焼鈍時間ならびに焼鈍雰囲気）などを調整することにより、所望の値にコントロールできる。ワークの板厚は、３０μｍ〜１５０μｍの範囲が適当である。
【００１６】
このワークを成形加工する際のワークと金型との間の摩擦抵抗を下げるためにワークに潤滑剤が塗布されるが、その前にＳ２でワークの洗浄が行われる。ワーク表面には圧延工程などによって炭化物、油脂分、その他の汚れなどが付着しており、それらを除去するためにシンナーなどの有機溶剤を用いたり、界面活性剤を用いたりしてワークの洗浄が行われる。
【００１７】
次にＳ３で、ワークの全表面に水酸化マグネシウム層を形成する。この水酸化マグネシウム層の形成は、亜硝酸ナトリウム水溶液中に水酸化ナトリウムを適量添加して攪拌することにより、その処理溶液の温度を１２０℃〜１４０℃の範囲に維持する。前記亜硝酸ナトリウム水溶液の濃度は５０ｇ／Ｌ〜１００ｇ／Ｌ、水酸化ナトリウムの添加量は３９５ｇ／Ｌ〜４０５ｇ／Ｌの範囲が適当である。
【００１８】
この加熱された処理溶液中に、ワークを０．５分〜５分の間浸漬する。なお、ワークの汚れ度合いに応じて浸漬時間を決めるため、浸漬時間は前述のように幅を持たせてある。
【００１９】
浸漬後、ワークを処理溶液から取り出して水洗し、ワークの表面が乳白色になって、光沢が無くなるまで前述の前処理を行い、ワークの全表面に緻密な水酸化マグネシウム層を形成する。前述の亜硝酸ナトリウム水溶液への浸漬により、前記Ｓ２での有機溶剤では除去しきれなかった圧延時に炭化した潤滑剤などの付着物が確実に除去でき、ワークの表面が綺麗に洗浄され、その表面に水酸化マグネシウム層が形成される。
【００２０】
次にＳ４で、前記前処理が済んだワークを潤滑剤溶液中に所定時間浸漬して、表面にマグネシウム石けん層を形成する。この潤滑剤としては、例えば置換基を有していない叉は置換基を有している炭素数が６〜２４の脂肪族カルボン酸塩、及び置換基を有していない叉は置換基を有している炭素数が７〜２０の芳香族カルボン酸塩のグループから選択された少なくとも1種の有機化合物が使用される。
【００２１】
前記脂肪族カルボン酸塩において、脂肪族鎖は直鎖であっても分鎖であってもよい。また、飽和であっても不飽和であってもよい。分子中の炭素数は好ましくは１０〜２４であり、より好ましくは８〜２２である。
【００２２】
脂肪族カルボン酸塩の脂肪族カルボン酸としては、例えばヘキサン酸、４−メチル吉草酸、２−エチル酪酸、２，２−ジメチル酪酸、ヘプタン酸、オクタン酸、ノナン酸、デカン酸、ウンデカン酸、ラウリル酸、ミリスチン酸、パルミチン酸、ヘプタデカン酸、ステアリン酸、イコサン酸、ベヘニン酸、イソステアリン酸などがある。
【００２３】
また脂肪族カルボン酸塩の塩としては、例えばアルカリ金属塩、アルカリ土類金属塩、アミン塩、アンモニウム塩などがあり、特にアルカリ金属塩、アルカリ土類金属塩が好適である。
【００２４】
さらに脂肪族カルボン酸塩の置換基としては、例えば水酸基、カルボキシ基、アミノ基、アルコキシ基、アセチル基、ハロゲン原子などがある。置換度は５以下、好ましくは３以下、より好ましくは０または１である。
【００２５】
脂肪族カルボン酸塩の好ましい有機化合物としては、例えばオレイン酸ナトリウム、ラウリン酸ナトリウム、ミリスチン酸ナトリウム、ステアリン酸ナトリウム、ベヘニン酸ナトリウム、１，２−ヒドロキシオクタデカン酸ナトリウム、イソステアリン酸ナトリウム、２−ドデカン酸ナトリウムなどがある。
【００２６】
前記芳香族カルボン酸塩中の炭素数は好ましくは７〜２０であり、より好ましくは７〜１４である。
【００２７】
芳香族カルボン酸塩の芳香族カルボン酸としては、例えば安息香酸、フタル酸、イソフタル酸、テレフタル酸、ジフタル酸、ベンゼントリカルボン酸、ベンゼンテトラカルボン酸、ナフトエ酸などがある。
【００２８】
芳香族カルボン酸塩の塩としては、例えばアルカリ金属塩、アルカリ土類金属塩、アミン塩、アンモニウム塩などがあり、特にアルカリ金属塩、アルカリ土類金属塩が好適である。
【００２９】
芳香族カルボン酸塩の置換基としては、例えば水酸基、カルボキシ基、アミノ基、アルコキシ基、アセチル基、ハロゲン原子、炭素数が１〜６のアルキル基などがある。置換度は５以下、好ましくは３以下、より好ましくは０または１である。
【００３０】
芳香族カルボン酸塩の好ましい有機化合物としては、例えば安息香酸ナトリウム、安息香酸カリウム、イソフタル酸ナトリウム、テレフタル酸ナトリウム、ジフタル酸ナトリウムなどがある。
【００３１】
潤滑剤には必要に応じて、例えば防錆剤、粘度調節剤、酸化防止剤、消泡剤、ｐＨ調整剤などを添加することができる。
【００３２】
本実施形態では、水にステアリン酸ナトリウムと水酸化ナトリウムを添加して溶解し、この潤滑剤溶液が８０℃〜１００℃の温度範囲になるように加熱維持する。前記ステアリン酸ナトリウムの添加量は８ｇ／Ｌ〜１２ｇ／Ｌである。
【００３３】
この潤滑剤溶液中に前述のワークを浸漬することにより、ワーク表面の水酸化マグネシウム層が化学反応を起し、カルボン酸マグネシウムからなるマグネシウム石けん層を形成する。ワークの浸漬時間は、１分〜５分が適当である。
【００３４】
このようにして表面にマグネシウム石けん層を形成したワークを後述の温間塑性加工装置にセットして所定の温間塑性加工を行い（Ｓ５）、この成形加工後に成形品の焼鈍処理を行う（Ｓ６）。焼鈍温度は１５０℃〜４００℃の範囲、好ましくは２００℃〜３００℃の範囲で行われ、焼鈍時間は素材に応じて２０分〜１０時間の範囲から選ばれる場合が多いが、これら焼鈍条件はワークの条件（例えば材質、厚さ、広さ、形状など）あるいは（ならびに）求める特性などにより、適宜に最適化される。一般に塑性加工前の平均結晶粒径が比較的小さい場合は、焼鈍温度は高めで、焼鈍時間は長いめに設定され、塑性加工前の平均結晶粒径が比較的大きい場合は、焼鈍温度は低いめで、焼鈍時間は短めに設定される。
【００３５】
この焼鈍処理により結晶粒を成長させて、平均結晶粒径を１００μｍ以上、好ましくは１００μｍ〜２００μｍの範囲とする。平均結晶粒径を大きくして、結晶粒界を可及的に少なくすることにより、音の解像度、高音の音圧レベルなど音響特性（振動特性）を向上することができる。
【００３６】
焼鈍処理の後に、陽極酸化処理を行う（Ｓ７）。この陽極酸化処理は、前処理と酸化処理と後処理の３工程からなる。前処理は、成形加工品の表面に付着している潤滑剤などを除去する処理で、具体的にはアルカリ洗浄または酸洗浄である。マグネシウムは耐アルカリ性なので、アルカリ度の高い洗浄剤を使用して高温で効果的な洗浄が可能である。酸洗浄の場合は、加工品の素地を傷めないような酸度の低い洗浄剤を短時間使用するとよい。
【００３７】
前処理を行った加工品を、例えば水酸化ナトリウム、エチレングリコール、シュウ酸ナトリウムの混合水溶液からなり、７５℃〜８０℃に維持された電解浴に浸漬し、所定の通電を行う。次に酸化処理した後、加工品の水洗、湯洗、乾燥の後処理を行う。
【００３８】
この陽極酸化処理により、加工品の表面に緻密な酸化皮膜が形成される。この酸化皮膜は内部金属の防食皮膜として機能すると共に、塗装の下地膜にもなる。従ってこの陽極酸化処理後、Ｓ８の電着塗装仕上げを行うことができる。
【００３９】
図２は、実施形態に係る連続プレス方式の温間塑性加工装置の概略構成図である。この温間塑性加工装置は同図に示すように、間欠送り機構4と成形加工機構５と切断機構６とが加工工程の流れ方向Ｘに沿って設けられている。
【００４０】
間欠送り機構4には、ロール状に巻き取られた帯状のワーク２がセットされる。このワーク２の表面には、図１のＳ４でマグネシウム石けん層３が形成されている。帯状のワーク２は、間欠的に往復移動するチャッキング機構７ａ，７ｂによって挟まれた状態で成形加工機構５側に所定の送りピッチＰ１で間欠的に送り出される。
【００４１】
本実施形態の場合、成形加工機構５は第１成形部８ａ、第２成形部８ｂ、第３成形部８ｃ、第４成形部８ｄを有し、これら成形部８ａ〜８ｄは加工工程の流れ方向Ｘに沿って設けられている。
【００４２】
第１成形部８ａは第１固定側プレス金型８ａ−1と第１可動側プレス金型８ａ−２とから構成され、第２成形部８ｂは第２固定側プレス金型８ｂ−1と第２可動側プレス金型８ｂ−２とから構成され、第３成形部８ｃは第３固定側プレス金型８ｃ−1と第３可動側プレス金型８ｃ−２とから構成され、第４成形部８ｄは第４固定側プレス金型８ｄ−1と第４可動側プレス金型８ｄ−２とから構成されている。
【００４３】
各固定側プレス金型８ａ−1〜８ｄ−1は固定盤９に取り付けられ、各可動側プレス金型８ａ−２〜８ｄ−２は可動盤１０に取り付けられている。各固定側プレス金型８ａ−1〜８ｄ−1と各可動側プレス金型８ａ−２〜８ｄ−２には、電気ヒータ１１と温度センサ（図示せず）が内蔵されており、例えば２００℃〜２５０℃の範囲で個別に温度制御されている。
【００４４】
各固定側プレス金型８ａ−1〜８ｄ−1の周囲には押え部材１２がスライド可能に配置され、各押え部材１２はスプリング１３により常に上方向の各可動側プレス金型８ａ−２〜８ｄ−２側に弾性付勢されている。
【００４５】
第１成形部８ａと第２成形部８ｂとの間隔Ｐ２、第２成形部８ｂと第３成形部８ｃとの間隔Ｐ３、第３成形部８ｃと第４成形部８ｄとの間隔Ｐ４はともにワーク２の送りピッチＰ１と等しくなるように、各成形部８の位置決めがなされている。
【００４６】
各可動側プレス金型８ａ−２〜８ｄ−２を取り付けた可動盤１０は複数本のロッドによって上下動可能に支持され、複数本のロッドの頭部に取り付けられた天板に油圧シリンダが固定されている（いずれも図示せず）。
【００４７】
この油圧シリンダによって前記可動盤１０が所定のストロークで上下動し、降下時に各可動側プレス金型８ａ−２〜８ｄ−２がワーク２と接触または近接する加熱モード位置と、ワーク２を各固定側プレス金型８ａ−1〜８ｄ−1側に押圧するプレス成形モード位置との２段階で位置決めされるようになっている。図２に示す可動盤１０（可動側プレス金型８ａ−２〜８ｄ−２）は、待機位置の状態を示している。
【００４８】
図３は、第1成形部８ａでのワーク２の加熱状態を示す加熱モード位置での断面図である。第１固定側プレス金型８ａ−1の頭部にドーム状の突出部１４ａが設けられ、一方、第１可動側プレス金型８ａ−２の下面には前記突出部１４ａと対応するドーム状の凹部１５ａが形成されている。
【００４９】
図２に示すように可動盤１０（可動側プレス金型８ａ−２）が待機位置にあるとき、ワーク２がチャッキング機構７ａ，７ｂで挟まれて、固定側プレス金型８ａ−1上に送られる。ワーク２を所定長さ送り出した後、チャッキング機構７ａ，７ｂは開いた状態で点線の位置から実線の待機位置まで後退する。
【００５０】
次に可動側プレス金型８ａ−２が加熱モード位置まで降下し、フラットなワーク２の下面は固定側プレス金型８ａ−1の頭部と押え部材１２に接触して、ワーク２の上面は可動側プレス金型８ａ−２の下面と接触し、ワーク２の成形されようとしている部分の周囲は可動側プレス金型８ａ−２の下面と押え部材１２によって弾性的に挟まれている。
【００５１】
前述のように固定側プレス金型８ａ−1と可動側プレス金型８ａ−２には電気ヒータ１１が内蔵されて所定の温度に加熱されており、しかも押え部材１２は固定側プレス金型８ａ−1と接触して熱伝導により高温状態になっているから、ワーク２は固定側プレス金型８ａ−1、可動側プレス金型８ａ−２、押え部材１２の接触または近接によって、成形されようとしている部分ならびにその周辺が加熱される。
【００５２】
図３の加熱モードの状態を所定時間（例えば５秒〜１０秒程度）維持することにより、薄板状のワーク２は温間塑性加工に適した温度、例えば固定側プレス金型８ａ−1ならびに可動側プレス金型８ａ−２とほぼ同温の２００℃〜２５０℃程度に加熱される。加熱モードの時間は、ワーク２の板厚、材質、熱的特性、成形する形や寸法などによって適宜調整することができる。
【００５３】
なお、この加熱モードは前述のように短時間であり、しかも加熱温度も比較的低いから、結晶粒子の成長が起きて、そのために加工性が低下する心配はない。
【００５４】
しかる後、可動側プレス金型８ａ−２を固定側プレス金型８ａ−1側に押圧することにより、押え部材１２がスプリング１３の弾性に抗して下側に下がり、突出部１４ａと対凹部１５ａとによりワーク２の一部がそれらと同じ形状にプレス成形される。このプレス成形時、加工が施される部分の周辺が可動側プレス金型８ａ−２と押え部材１２によって強固に挟圧されているから、周辺部分でのシワ発生が防止できる。
【００５５】
この第１段階の加工が終わると、油圧シリンダによって可動盤１０が図２の位置まで持ち上げられ、第1成形部８ａで成形されたワーク２の部分がチャッキング機構７ａ，７ｂの送り動作によって次の第２成形部８ｂに送られる。
【００５６】
第２成形部８ｂ〜第４成形部８ｄにおいても間欠的に順送りすることにより、ワーク２の加熱と塑性加工が繰り返して行われ、最終的には図４に示すようにワーク２にドーム部１６を連続的に多数個形成することができる。
【００５７】
再び図２に戻って、前述のようにして成形加工機構５を経由したワーク２は切断機構６に送られる。切断機構６は、固定盤９に取り付けられた受け部１７と、可動盤１０に取り付けられた刃部１８と、制御部（図示せず）に接続されたカウンタ１９とを備えている。
【００５８】
間欠送り機構４によるワーク２の送り回数あるいは成形加工機構５によるプレス回数を前記カウンタ１９で計測することにより、ワーク２上の形成された成形部（本実施形態ではドーム部１６）の個数を検出することができる。ワーク２上に成形部が所定数形成されて刃部１８の下を通過すると、刃部１８を出してワーク２を切断し、図５に示すような短冊状の成形シート２０を得る。
【００５９】
この成形シート２０は、次の焼鈍処理工程、陽極酸化処理工程ならびに電着塗装仕上げ工程に移され、最終工程で成形部（本実施形態ではドーム部１６）がワーク２から切り離される。
【００６０】
図５に示すように成形シート２０の成形部（本実施形態ではドーム部１６）の周囲には貫通した複数の孔２１が形成されている。焼鈍処理工程では、この孔２１を利用して成形シート２０を多数枚吊り下げて焼鈍処理を行うこともできる。また陽極酸化処理工程で一方の電極をこの孔２１に挿入して電極とワーク２を多数箇所で接触することにより、全体的に均一な陽極酸化が行われる。この孔２１は、例えば成形加工機構５の最終段階である第４成形部８ｄで形成することができる。
【００６１】
図６は、平均結晶粒径が４０μｍのＡＺ９１からなるスピーカＡと、平均結晶粒径が１２０μｍのＡＺ９１からなるスピーカＢとの音響特性を比較して示す図である。この図から明らかなように、平均結晶粒径を１２０μｍにしたスピーカＢは、特に高音での音圧レベルが改善されている。
【００６２】
前記実施形態では音響スピーカの場合を説明したが、その他例えばマイクロホーンやインクジェットプリンターのヘッドにおける振動体にも適用可能である。
【００６３】
前記実施形態では成形すべき金属シートの表面に予めマグネシウム石けん層を形成したが、このマグネシウム石けん層の形成の代わりに、例えば油脂系潤滑剤やシリコーン系無機系潤滑剤などの通常の潤滑剤を塗布することもできる。
【図面の簡単な説明】
【００６４】
【図１】本発明の実施形態に係る温間塑性加工方法を説明するためのフローチャートである。
【図２】本発明の実施形態に係る温間塑性加工装置の概略構成図である。
【図３】その温間塑性加工装置の第1成形部でのワーク加熱モード位置での断面図である。
【図４】その温間塑性加工装置によって加工されたワークの断面図である。
【図５】その温間塑性加工装置によって得られた成形シートの斜視図である。
【図６】各スピーカにおける音響特性図である。
【符号の説明】
【００６５】
１：水酸化マグネシウム層、２：ワーク、３：マグネシウム石けん層、４：間欠送り機構、５：成形加工機構、６：切断機構、７ａ，７ｂ：チャッキング機構、８ａ：第１成形部、８ａ−1：第１固定側プレス金型、８ａ−２：第１可動側プレス金型、８ｂ：第２成形部、８ｂ−1：第２固定側プレス金型、８ｂ−２：第２可動側プレス金型、８ｃ：第３成形部、８ｃ−1：第３固定側プレス金型、８ｃ−２：第３可動側プレス金型、８ｄ：第４成形部、８ｄ−１：第４固定側プレス金型、８ｄ−２：第４可動側プレス金型、９：固定盤、１０：可動盤、１１：電気ヒータ、１２：押え部材、１３：スプリング、１４ａ〜１４ｄ：突出部、１５ａ〜１５ｄ：凹部、１６：ドーム部、１７：受け部、１８：刃部、１９：カウンタ、２０：成形シート、２１：孔。
【図１】
2006183089.tif 000003
【図２】
2006183089.tif 000004
【図３】
2006183089.tif 000005
【図４】
2006183089.tif 000006
【図５】
2006183089.tif 000007
【図６】
2006183089.tif 000008